(57)【要約】      （修正有）【課題】不純物を含む非鉄金属やその他の金属の溶湯からより高精度に不純物を除去して、高純度の非金属製品やその他の金属製品を得ることができる製造装置及び製造方法の提供。【解決手段】筒状の容器本体部５と、容器本体部の両端を密閉状態に塞ぐ上側及び下側のエンドプレートと、上側エンドプレート６に貫通した状態に固定され内側端が溶湯Ｍと電気的に接続可能な上側電極８と、下側エンドプレート７に貫通した状態に固定され内側端が溶湯と電気的に接続可能な下側電極９と、を備え、上側エンドプレートは容器本体部に対して着脱可能に構成されており、上側電極は上側エンドプレートのほぼ中央部分に上側エンドプレートを厚さ方向に貫通した状態で固定されており、下側電極は下側エンドプレートのほぼ中央部分に下側エンドプレートを厚さ方向に貫通した状態で固定されており、上側電極と下側電極とは上下方向にほぼ垂直な一直線上に位置している。【選択図】図１
2019085642.tif 000002
【特許請求の範囲】
【請求項１】
導電性を有する金属の溶湯を収納する容器を備えた金属製品製造装置であって、
筒状の容器本体部と、
前記容器本体部の両端を密閉状態に塞ぐ上側エンドプレート及び下側エンドプレートと、
前記上側エンドプレートに、貫通した状態に固定され、内側端が前記溶湯と電気的に接続可能な、上側電極と、
前記下側エンドプレートに、貫通した状態に固定され、内側端が前記溶湯と電気的に接続可能な、下側電極と、
を備え、
少なくとも、前記上側エンドプレートは、前記容器本体部に対して着脱可能に構成されており、
前記上側電極は、前記上側エンドプレートのほぼ中央部分に、前記上側エンドプレートを厚さ方向に貫通した状態で、固定されており、
前記下側電極は、前記下側エンドプレートのほぼ中央部分に、前記下側エンドプレートを厚さ方向に貫通した状態で、固定されており、
前記上側電極と前記下側電極とは、上下方向にほぼ垂直な一直線上に位置している、
ことを特徴とする金属製品製造装置。
【請求項２】
前記上側電極及び前記下側電極は、それぞれ、前記上側エンドプレート及び前記下側エンドプレートに対して、着脱可能とされている、ことを特徴とする請求項１に記載の金属製品製造装置。
【請求項３】
前記上側電極及び前記下側電極には、直流電流又は交流電流を流すことのできる電源装置が、接続及び切り離し可能とされている、ことを特徴とする請求項１又は２に記載の金属製品製造装置。
【請求項４】
磁場装置をさらに備え、前記磁場装置は、前記容器の外側における前記容器を挟んで向かい合う位置に配置された一対の磁石体を有し、前記磁石体の一方のＮ極と他方のＳ極とが前記容器を介して対向している、ことを特徴とする請求項１乃至３のいずれか１つに記載の金属製品製造装置。
【請求項５】
導電性を有する金属の溶湯から金属製品を製造する金属製品製造方法であって、
筒状の容器本体部と、
前記容器本体部の両端を密閉状態に塞ぐ上側エンドプレート及び下側エンドプレートと、
前記上側エンドプレートに、貫通した状態に固定され、内側端が前記溶湯と電気的に接続可能な、上側電極と、
前記下側エンドプレートに、貫通した状態に固定され、内側端が前記溶湯と電気的に接続可能な、下側電極と、
を備え、
少なくとも、前記上側エンドプレートは、前記容器本体部に対して着脱可能に構成されており、
前記上側電極は、前記上側エンドプレートのほぼ中央部分に、前記上側エンドプレートを厚さ方向に貫通した状態で、固定されており、
前記下側電極は、前記下側エンドプレートのほぼ中央部分に、前記下側エンドプレートを厚さ方向に貫通した状態で、固定されており、
前記上側電極と前記下側電極とは、上下方向に一直線上に位置している、
容器を準備し、
前記容器を前記上側エンドプレート及び前記下側エンドプレートで密閉した状態で、前記容器の内部に収納した導電性の金属を溶湯の状態とし、
前記導電性の金属の溶湯に前記一対の電極の内側端を電気的に接続させ、
この状態で、前記一対の電極間に電流を流す、
ことを特徴とする金属製品製造方法。
【請求項６】
前記一対の電極間に直流電流又は交流電流を流すことを特徴とする請求項５に記載の金属製品製造方法。
【請求項７】
前記交流電流として、１Ｈｚ乃至１０Ｈｚの交流電流を加えることを特徴とする請求項６に記載の金属製品製造方法。
【請求項８】
磁場装置を準備し、前記磁場装置を、前記容器の外側における前記容器を挟んで向かい合う位置に配置された一対の磁石体を有し、一方の前記磁石体のＮ極と他方の前記磁石体のＳ極とが前記容器を介して対向している、ものとして構成し、前記一方の前記磁石体及び前記他方の前記磁石体により、前記容器中の金属の溶湯に、横向きに一方向に向かう磁場を掛け、この状態で、前記一対の電極間に電流を流す、ことを特徴とする請求項５乃至７のいずれか１つに記載の金属製品製造方法。
【請求項９】
前記磁場装置として、永久磁石により構成したものを用いることを特徴とする請求項８に記載の金属製品製造方法。
【請求項１０】
前記磁場装置として、電磁石により構成したものを用い、前記一対の磁石体の極性を１Ｈｚ乃至１０Ｈｚの範囲内で切り替える、ことを特徴とする請求項８に記載の金属製品製造方法。
【請求項１１】
前記電流として６０Ａ乃至１００Ａを加えることを特徴とする請求項乃５乃至１０のいずれか１つに記載の金属製品製造方法。
【発明の詳細な説明】
【技術分野】
【０００１】
本発明は金属製品製造装置及び金属製品製造方法に関する。
【背景技術】
【０００２】
従来、導電性（伝導性）を有する金属の溶湯、即ち、非鉄金属（例えば、Ａｌ，Ｃｕ，Ｚｎ又はＳｉ、あるいはこれらのうちの少なくとも２つの合金、あるいはＭｇ合金等）の溶湯又は前記非鉄金属以外のその他の金属の溶湯から、鋳造により、非鉄金属製品又はその他の金属製品を製作することが行われている。その工程のうちの初期の工程として、溶解及び成分調整の工程がある。近年は、リサイクル技術の発達や環境保全の意識の高まりから、スクラップの再利用も盛んに行われるようになっている。しかしながら、スクラップから得た金属には不純物が含まれるという問題がある。つまり、先ず、原料としてのスクラップ中に元来不純物が含まれている。また、スクラップの溶解作業時に不純物が発生し、溶湯中に溶け込んでしまう。このため、スクラップを再利用した金属溶湯中には不純物が含まれてしまうのが避けられない。そのような溶湯から非鉄金属製品又はその他の金属製品を製作すれば、製品が不純物を含むものとなり、製品の品質、性能を低下させてしまう。このことから、スクラップを原料とする金属の溶湯中から不純物を除去することは極めて重要である。このため、従来は、種々の方法で溶湯中から不純物を除去していた。
例えば、フィルターを用いて溶湯中の不純物を濾過、除去することが行われていた。また、溶湯中に，フラックスを投入したり、あるいはガスを吹き込んだりして、不純物を化合物に変化させ、その化合物を溶湯の表面に浮上させて除去することも行われていた。さらには、フラックスやガスで不純物を除去した後の溶湯からさらにフィルターを用いて不純物を除去することも行われていた。
【発明の概要】
【発明が解決しようとする課題】
【０００３】
上述のように、従来は金属の溶湯から不純物を除去する手法として、フィルターを用いる方法があった。しかしながら、フィルターは直ぐに目詰まりを起こしてしまい、短時間で新しいものに交換しなければならなかった。また、より細かい不純物を除去するためには、目の異なる複数のフィルターを準備し、先ず目の大きいフィルターで、次にそれよりも目の小さいフィルターで、それぞれ不純物を除去し、これを順次目が小さくなるフィルターで複数回不純物除去を繰り返す必要があった。しかしながら、不純物の除去のために目の大きさの異なるフィルターで複数回濾過作業を行うのは、実際上、非常に作業が繁雑で、多くの時間を要することとなり、作業コストの増大に繋がっていた。また、フィルターの目を細かくするには限度があり、ある程度しか目を小さくはできない。さらに、フィルター自体が非常に高価である。このようなことから、実際上、フィルターでの不純物除去の作業を行うのは、不純物を除去できるかどうかの問題、及び、コストその他の面からの問題がある。
【０００４】
また、上述のフラックスやガスを用いる方法によっても、溶湯から、ある程度不純物は除去出来る。しかしながら、この方法によっても、不純物の除去は十分には行えない。さらに、フラックスやガスを用いて不純物を除去した溶湯をさらにフィルターで濾過しても、溶湯中の不純物を十分に除去することはできない。
【０００５】
このように、従来は、スクラップ等から得た不純物を含む非鉄金属やその他の金属の溶湯から不純物を除去しようとしても、純度の高い溶湯を得ることは実際上非常に難しかった。このため、スクラップ等から得た溶湯からは、実際上純度の高い金属製品を得ることができなかった。つまり、純度の高さが要求される金属製品は、スクラップ等からではなく、もともと純度の高い原料からの金属溶湯からのみ作製せざるを得なかった。このため、高純度の非金属製品やその他の金属製品は高価なものとならざるを得なかった。このため、従来、当業者は、リサイクルした溶湯から不純物を十分除去することは不可能と思い込み、リサイクルした溶湯から高純度の製品を作製することを当初からあきらめていた。
しかしながら、本発明者は、このことに疑問を抱き、リサイクル等した金属の溶湯の使用を決してあきらめることなく、リサイクル等した金属の溶湯からより多くの不純物を除去し、高純度の金属の溶湯を得る方法がないかと、継続的に独自に模索し、研究を行っていた。
【０００６】
本発明は、上記の本発明者の独自の課題意識に基づいて本発明者によってのみ独自になされたもので、その目的は、不純物を含む非鉄金属やその他の金属の溶湯からより高精度に不純物を除去可能として、より高純度の溶湯を得て、その高純度の溶湯から高純度の非金属製品やその他の金属製品を得ることを可能とするための装置及び方法を提供しようとするものである。
【０００７】
なお、本発明者は、先に特許第５６６９５０４号及び第５４３１４３８号で本発明とは異なる別発明を開示した。これらの公報に記載の技術的思想は、大きな攪拌力で溶湯をできるだけ早く確実に回転駆動することにより製品の品質を向上しようとするものであり、溶湯中から不純物除去しようとするものではない。よって、本発明は、前記公報の発明とは技術的思想を全く異にする互いに無関係の別の発明であり、前記公報の発明からなし得る発明ではない。
【課題を解決するための手段】
【０００８】
本発明の実施形態は、
導電性を有する金属の溶湯を収納する容器を備えた金属製品製造装置であって、
筒状の容器本体部と、
前記容器本体部の両端を密閉状態に塞ぐ上側エンドプレート及び下側エンドプレートと、
前記上側エンドプレートに、貫通した状態に固定され、内側端が前記溶湯と電気的に接続可能な、上側電極と、
前記下側エンドプレートに、貫通した状態に固定され、内側端が前記溶湯と電気的に接続可能な、下側電極と、
を備え、
少なくとも、前記上側エンドプレートは、前記容器本体部に対して着脱可能に構成されており、
前記上側電極は、前記上側エンドプレートのほぼ中央部分に、前記上側エンドプレートを厚さ方向に貫通した状態で、固定されており、
前記下側電極は、前記下側エンドプレートのほぼ中央部分に、前記下側エンドプレートを厚さ方向に貫通した状態で、固定されており、
前記上側電極と前記下側電極とは、上下方向にほぼ垂直な一直線上に位置している、
ものとして構成される。
【０００９】
さらに、本発明の実施形態は、
導電性を有する金属の溶湯から金属製品を製造する金属製品製造方法であって、
筒状の容器本体部と、
前記容器本体部の両端を密閉状態に塞ぐ上側エンドプレート及び下側エンドプレートと、
前記上側エンドプレートに、貫通した状態に固定され、内側端が前記溶湯と電気的に接続可能な、上側電極と、
前記下側エンドプレートに、貫通した状態に固定され、内側端が前記溶湯と電気的に接続可能な、下側電極と、
を備え、
少なくとも、前記上側エンドプレートは、前記容器本体部に対して着脱可能に構成されており、
前記上側電極は、前記上側エンドプレートのほぼ中央部分に、前記上側エンドプレートを厚さ方向に貫通した状態で、固定されており、
前記下側電極は、前記下側エンドプレートのほぼ中央部分に、前記下側エンドプレートを厚さ方向に貫通した状態で、固定されており、
前記上側電極と前記下側電極とは、上下方向に一直線上に位置している、
容器を準備し、
前記容器を前記上側エンドプレート及び前記下側エンドプレートで密閉した状態で、前記容器の内部に収納した導電性の金属を溶湯の状態とし、
前記導電性の金属の溶湯に前記一対の電極の内側端を電気的に接続させ、
この状態で、前記一対の電極間に電流を流す、
ものとして構成される。
【図面の簡単な説明】
【００１０】
【図１】本発明の実施に使用する金属製品製造装置の概略的全体構成図。
【図１Ａ】図１の装置の実際の使用状態の一形態を示す概略説明図。
【図２】図１における容器と磁場装置の平面説明図。
【図３】図１のIII−III線に沿った断面説明図。
【図４】図１の磁場装置の平面説明図。
【図５】図４の変形例を示す平面説明図。
【図６】図１の容器の縦断説明図。
【図７】図１の容器の平面説明図。
【図８】図６の容器本体とエンドプレートの分離状態説明図。
【図９】一対の電極間に金属溶湯を介して流れる電流密度を説明する説明図。
【図１０】図９における電流密度を説明する説明図。
【図１１】図９の場合に生じる磁場を説明する説明図。
【図１２】図９の場合に生じるローレンツ力を説明する説明図。
【図１３】図９の場合に金属溶湯中に生じる圧力勾配を説明する説明図。
【図１４】図９に場合に得られた製品の不純物の分布状態をしめす横断説明図。
【図１５】図９の場合と逆に電流を下から上に流した場合の電流密度を説明する説明図。
【図１６】図１５における電流密度を説明する説明図。
【図１７】図１５の場合に生じる磁場を説明する説明図。
【図１８】図９の場合に生じるローレンツ力を説明する説明図。
【図１９】図１の使用の一態様を示す説明図で、磁場を掛けた状態で下向きに電流を流した場合の説明図。
【図２０】図１９の場合に生じる電磁力（ローレンツ力）を示す説明図。
【図２１】図１９の場合と反対に上向きに電流を流した場合の電磁力の説明図。
【図２２】本発明の実施により得られた製品の端面図。
【図２３】図２２と異なる条件で得た製品の端面図。
【図２４】図２２等と異なる条件で得た製品の端面図。
【図２５】図２２等と異なる条件で得た製品の端面図。
【図２６】図２２等と異なる条件で得た製品の端面図。
【発明を実施するための形態】
【００１１】
本発明は、上述のように、本発明者に独自の上記の技術的課題である、不純物を含む金属の溶湯から高品質の製品を得ようとする課題の解決を目的としてなされたものである。
つまり、本発明は、この技術的課題を解決しようとして、本発明者が独自に繰り返し行った複数回の実験の結果に基づくものであり、このような技術的課題の解決に本発明者に比べて前向きではなく且つ独自に複数回の実験を行っていない他の技術者には到底なし得ない発明である。
【００１２】
より詳しくは、以下の通りである。
【００１３】
本発明者は、日夜継続して、より高品質の非金属製品やその他の金属製品を製作するのに適したより高純度の非鉄金属やその他の鉄金属の溶湯を得るべく、技術的な研究を行っていた。その過程において、不純物を多く含むリサイクルした溶湯等から不純物自体を除去するというという、他の技術者はあまり前向きではない、技術的課題の解決に独自に意欲を持つに至った。
【００１４】
これに基づき、長期にわたる研究の結果、以下の技術的思想を持つに至った。即ち、前記研究の過程において、本発明者は、不純物を含む非鉄金属やその他の鉄金属の溶湯はいわゆる混相流体として把握可能ではないか、ということに気付いた。つまり、ベースとしての非鉄金属やその他の鉄金属の溶湯と、その中に溶け込んでいる不純物の溶湯と、の混相流体として把握可能ではないかと思うに至った。
【００１５】
さらに、もし、前記の混相流体が、アルキメデスの電磁力（Archimedes Electromagnetic Force）でいうところの混相流体であれば、理論的には、ベースとしての流体とそれに溶け込んでいる不純物の流体（粒子）として、把握可能なはずである。もし、不純物を含む非鉄金属やその他の鉄金属の溶湯がアルキメデスの電磁力でいうところの混相流体であれば、アルキメデスの電磁力によって、ベースとしての非鉄金属やその他の鉄金属の溶湯に圧力勾配を加えることにより、非鉄金属やその他の鉄金属の溶湯中の不純物をその圧力勾配に従って移動させることができ、これによりベースと不純物とを分離できるはずである。
【００１６】
しかしながら、従来、不純物を含んだ溶湯をアルキメデスの電磁力によって、非鉄金属又はその他の鉄金属のベースとそれに含まれる不純物とを分離したという先行技術の開示はいかなる形であっても一切ない。これは、従来、当業者は、一般に、不純物を含んだ非鉄金属又はその他の鉄金属の溶湯を、アルキメデスの電磁力でいうところの混相流体と結びつけて考えたことはないからと思われる。つまり、当業者は、不純物を含んだ非鉄金属又はその他の鉄金属の溶湯は、アルキメデスの電磁力でいうところの混相流体ではない、と考えていたと思われる。つまり、当業者は、不純物を含んだ非鉄金属又はその他の鉄金属の溶湯にアルキメデスの電磁力を加えても、ベースと不純物とに分離できるとは考えていなかったと思われる。実際、不純物を含んだ非鉄金属又はその他の鉄金属の溶湯にアルキメデスの電磁力を加えれば、ベースとしての金属の溶湯と不純物とに分離できるということを開示している先行技術がないだけでなく、示唆した先行技術も一切存在しない。
【００１７】
本発明者は、これらのことを確かめるべく、手探り状態で、各種の実験を繰り返して複数回行った。それらの実験は、より高純度の製品を得るべく、非鉄金属又はその他の鉄金属の丸棒或いは角棒を製作する場合において、一般の技術者が考える不純物を上下に分離させるのではなく、追って行う不純物の除去加工をしやすいように、丸棒或いは角棒の周囲に存在させることを目指して行った。
【００１８】
これにより最終的に図２４乃至図２６等に示す製品を得ることができた。即ち、図２４乃至図２６の製品は、本発明者が実験により得たアルミニウムの丸棒（ビレット）の端面を示すものである。これらの図２１乃至図２６は、製品の端面のカラー写真から得た不純物（Ａｌ３Ｆｅ）の分布を示す図である。これらの図から分かるように、中心部分の純度の高いアルミニウムの周辺部分に不純物（Ａｌ３Ｆｅ）を集めることができた。
【００１９】
このように、不純物を製品の上下ではなく、周辺に集めることができたので、追って行う不純物の除去加工を、端面を見ながら不純物の除去作業を視覚的に確認しつつ行うことができ、或いは、予め視覚的に確認して不純物の場所を知得した後に行うことができ、よって、容易確実に製品から不純物を除去することができる。
【００２０】
なお、これらの製品を得るための技術的思想はアルミニウム以外の非鉄金属又はその他の金属にも適用できるのは技術的に明らかである。
【００２１】
このように、本発明者は、アルキメデスの電磁力により、不純物を含む非鉄金属又はその他の金属から、不純物を周辺に集めることができるということを自らが独自に何回も行った実験を通して発見した。
【００２２】
本発明は、上述のように、本発明者が独自に行った実験によって得た発見に基づいてなされたもので、前記実験を行った本発明者のみがなし得た発明であり、前記実験を行わなかった他の当業者は決してなし得なかった発明である。特に、不純物を製品の上下にではなく周囲に集まるようにすることは本発明者のみがなし得たことと思料する。
【００２３】
以下に、本発明の実施形態について図面を参照しながら説明する。
【００２４】
先ず、本発明の金属製品製造装置１００の概略を図面を参照しながら説明する。なお、各図面は本発明を説明するための概略的な図面であり、各図における寸法の縮尺は同一ではなく、且つ、各図のおける各部材の縦横の比も図に示された以外に自由に選択することができる。
【００２５】
金属製品製造装置１００は、図１に示すように、容器１と、磁場装置２と、電源装置３とを備える。容器１は、例えばリサイクルした、不純物を含んだ、導電性を有する非鉄金属又はその他の金属、から得た溶湯を収納するためのものである。前記非鉄金属又はその他の金属は、Ａｌ，Ｃｕ，Ｚｎ又はこれらのうちの少なくとも２つの合金、あるいはＭｇ合金等の伝導体（導電体）の非鉄金属、あるいは、前記非鉄金属以外のその他の金属である。前記容器１は前記装置１００から自由に脱着可能とされてる。また、前記磁場装置２も、前記容器１とは互いに独立的に、装置１００から自由に脱着可能とされている。
【００２６】
容器１は、特に図６から分かるように、共に耐火材で作られた、円筒状の容器本体５と、その上下両端を塞ぐエンドプレート６，７と、を有している。エンドプレート６，７は、容器本体５に、その内部を密閉可能に、耐圧性をもって、取り付けられる。つまり、図８から分かるように、前記エンドプレート６，７の少なくとも一方（図示の実施形態では上側のエンドプレート６）は、容器本体５に着脱可能とされている。容器本体５とエンドプレート６，７との間に前記耐圧性を持たせているのは、容器１の内部が高圧となった場合でも、内部の高圧状態を維持できるようにするためである。
【００２７】
エンドプレート６，７の中心部分（ほぼ中央部分）には、前記エンドプレート６，７を厚さ方向に貫通した状態に、導電体（グラファイト等の導電性セラミックス等）で作られた一対の電極（上側電極，下側電極）８，９がほぼ垂直に固定状態に植設されている。つまり、上側電極８と下側電極９とは、上下方向にほぼ垂直な一直線上に位置して、最短距離で対向している。これにより、容器１に溶湯Ｍを収納した状態においては、内部の溶湯Ｍと電極８，９とが電気的に導通する。前記電極８，９は、前記エンドプレート６，７に対して着脱可能とされている。これにより、電極８，９は、消耗時に別のものに交換可能である。
【００２８】
前記容器本体５は、中で溶湯Ｍの固化した製品Ｐを取り出しやすいように種々の構成とすることができる。例えば、２つ割りとすることもできる。また、内部をテーパー状のものとすることもできる。
【００２９】
特に、図１と、装置１００の平面図としての図２と、等から分かるように、前記容器本体５の外周位置に、永久磁石によって構成された環状の磁場装置２が配置されている。この磁場装置２は、図４から分かるように、一方の磁石（磁石体）２ａのＮ極と、他方の磁石（磁石体）２ｂとが横向きに対向している。むろん、これとは逆に、一方の磁石２ａのＳ極と、他方の磁石２ｂのＮ極が対向していても良い。前記磁場装置２は電磁石によって構成することもできる。
【００３０】
容器１と磁場装置２の両方が、金属製品製造装置１００から、相対的に互いに独立的に着脱可能とされている。これにより、例えば、固定状態に設けた磁場装置２に対し、容器１を、図１に示す状態に着脱可能である。あるいは、固定状態とした容器１に対し、磁場装置２を着脱状態に組み込むこともできる。
【００３１】
また、図４の一体な環状の磁場装置２に代えて、図５に示すように、一対の磁石片２ａ１、２ｂ１から構成される磁場装置２Ａを用いることもできる。前記磁場装置２Ａも電磁石で構成することもできる。この場合には、一対の磁石片２ａ１、２ｂ１の極性を所望の周期、例えば１Ｈｚ−１０Ｈｚ、で切り替えて、磁力線ＭＬが図５の図中右から左に走る状態と左から右へ走る状態とを切り替えるようにすることもできる。
【００３２】
図１から分かるように、前記容器本体５の前記電極８，９は、配線１１，１２により電源装置３に接続されている。この配線１１，１２は、電極８，９に対して接続、切り離し可能とされている。この電源装置３は、直流電流及び交流電流を流し得るものとして構成されている。また、例えば、前述のように、容器１は、磁場装置２に対し、相対的に着脱可能とされている。よって、例えば、容器１は、図１のように装置１００に組み込まれた状態と、図１Ａのように装置から取り外された状態と、を採ることができる。むろん、上述のように、磁場装置２も、装置１００に対し着脱可能である。
【００３３】
次に、上記の装置１００の動作の原理を説明する。
【００３４】
金属製品製造装置１００においては、追って詳しく説明するように、図１及び図４等から分かるように、金属製品製造装置１００は磁場装置２を有している。このため、磁場装置２の稼働状態で、溶湯Ｍに電流Ｉを流した場合には、第１のローレンツ力（電磁力）と、第２のローレンツ力（電磁力）が同時に働く。ただし、後述のように、磁場装置２がない場合あるいは非稼働状態の場合には、第１のローレンツ力しか作用しない。
【００３５】
即ち、第１のローレンツ力は、電流Ｉと、その電流Ｉに基づく磁場と、の交叉による電磁力である。第２のローレンツ力は、電流Ｉと、外部から加えられる磁場と、の交叉による電磁力である。前記第１のローレンツ力は溶湯Ｍの中心に向かう力となり、これにより溶湯Ｍ中に圧力勾配ができて、溶湯Ｍ中の不純物にアルキメデスの電磁力が作用して不純物は溶湯Ｍの周辺に移動する。前記第２のローレンツ力は、溶湯Ｍにそれを横向きに駆動する方向に加わる。つまり、溶湯Ｍ中を流れる電流Ｉと、磁場装置２からの磁場と、が交叉して、第２のローレンツ力が発生し、これが溶湯Ｍに加わる。
【００３６】
以下に上記金属製品製造装置１００の原理をより詳細に説明する。
今、図６から分かるように、容器１内に非鉄金属又は鉄金属の溶湯Ｍを収納し、この状態で、上方の電極８から溶湯Ｍを介して下方の電極９に図９中下向きに電流Ｉを流したとする。この時の電流Ｉの密度分布は図９に側面図が、図１０に平面図が、概略的に示される。この電流分布は、本発明者が長期に渡り本発明の技術分野の技術を扱ってきた経験に基づいて得た知得から得られるものである。且つ、この電流分布が技術的に正しいのは、本発明によれば上述のように図２４乃至図２６に示される製品が得られたという事実に裏付けされる。このように、溶湯Ｍ中においては、電極８，９近傍が電流密度が高く、電極８，９から離た位置においては電流密度は低くなる。なお、これらの図９、図１０においては、視覚的に把握容易とするため、溶湯Ｍを介して、一対の電極８，９間に流れる電流Ｉを、複数の単位電流Ｉｕの集まりとして擬制して粗密状態で図示している。
【００３７】
而して、各単位電流Ｉｕの回りには、ビオサバールの法則に沿った大きさの磁界（磁場）がそれぞれ発生する。これにより、ある単位電流Ｉｕによってできた磁界と別の単位電流Ｉｕが交叉することになる。例えば、図１０において、ある単位電流Ｉｕ（１）によってできた磁界と、別の単位電流Ｉｕ（２）とが、交叉する。これは全ての単位電流Ｉｕについて普遍的に言えることである。このような交叉によって、追って詳しく述べるように、図１２に示すローレンツ力ｆ（第１のローレンツ力）が発生する。
【００３８】
なお、別の見方をすれば、各単位電流Ｉｕの全ての磁界が合成されて、図１１に示すように、磁力線ＭＬを有する合成磁場が生成される。図１１からも分かるように、この合成磁場における磁界の向きは上方から見て右回りのものとなる。この磁場の密度は、上方から見て図１１に示すように、中心部が高密度で、周辺にいくほど低密度となる。前述のように、この磁場は、前記電流Ｉ（各単位電流Ｉｕ）と交叉する。この交叉により、ベースとしての非鉄金属又は電流密度金属の溶湯Ｍに、図１２に示すように、それぞれ中心に向かうローレンツ力ｆ（第１のローレンツ力）が発生する。このローレンツ力は非鉄金属又はその他の金属を中心部に押し込もうとする力となる。つまり、非鉄金属の溶湯Ｍ又はその他の金属の溶湯Ｍに、中心側が高く、周囲側の低い、圧力勾配が生じる。この圧力勾配の一例が図１３に示される。図１３から分かるように、圧力Ｐは中央Ｃが周辺Ｐより高いものとなる。この圧力勾配によって、非鉄金属又はその他の金属の溶湯中に含まれる不純物は周囲に押しやられる。その結果、不純物は図１４に示されるように周辺部分ＰＰに移動し、集積した状態となり、内側部分ＩＰは不純物の濃度は著しく低下して高純度の非鉄金属やその他の金属となる。ここで、周辺部分ＰＰの不純物濃度の高い非鉄金属やその他の金属を所望の方法で除去すれば、高純度の非鉄金属の製品やその他の金属の製品が得られる。
【００３９】
なお、以上の説明では、図９において、図中、電流Ｉが上方から下方に向けて流す場合を想定したが、逆に、図１５に示すように、電流Ｉを下方から上方へ流すこともできる。
この場合も、前記の場合と同様に、圧力勾配は中心側が高く、周囲が低いものとなる。よって、不純物は図１４と同様に製品の周辺部分に集まることとなる。なお、図１６−図１８は図１０−図１２に対応する説明図である。
【００４０】
また、一対の電極８，９間に交流電流を流すこともできる。この場合には、上述したところから分かるように、不純物に加わるアルキメデスの電磁力は、いずれかの方向に直流電流を流した場合と変わりがなく、不純物はアルキメデスの電磁力によって製品の周辺部分に集まることとなる。
【００４１】
また、一対の電極８，９間に電流Ｉを流せば、その電流Ｉは、磁場装置２からの磁場と交叉する。これにより、前記第２のローレンツ力が発生する。
【００４２】
即ち、図１９及び図２０を参照するに、今図１９のように、図中下向きに電流Ｉを流したとする。これにより、電流Ｉと、磁場装置２からの磁力線ＭＬとが交叉し、第２のローレンツ力（Ｆ１１，Ｆ２１）（図２０）が発生する。また、図１９中で下から上に電流Ｉが流したとする。この場合も、上から下に流れた場合と同様に、第２のローレンツ力（Ｆ１２，Ｆ２２）が発生するが、その向きは逆となる。また、電流Ｉとして、交流電流を流した場合には、電流Ｉと磁場装置２からの磁場との交叉によるローレンツ力（第２のローレンツ力）は、交流電流の周期に応じて反転することになる。つまり、図２０に示すような向きのローレンツ力（第２のローレンツ力）Ｆ１１，Ｆ２２と、図２１に示すような向きのローレンツ力（第２のローレンツ力）１２，Ｆ２２と、が交互に溶湯Ｍに加わることになる。
【００４３】
このことを図１９―図２１を参照しながらより詳細に説明する。図１９において、電流Ｉが図中下向きに流れた場合を考える。この場合において、磁力線ＭＬは、図１９に示すように、図中右から左へ向かっている。これにより、電流Ｉ（各単位電流Ｉｕ）と磁力線ＭＬとが交叉して、図２０に示すように、電磁力（第２のローレンツ力）Ｆ１１，Ｆ２１が生じる。また、電流Ｉとして、図１９で下から上へ向かう電流を加えた場合は、図２１に示すように、電磁力（第２のローレンツ力）Ｆ１２，Ｆ２２が生じる。よって、電流Ｉとして交流電流（例えば、１−１０Ｈｚ等）を加えた場合は、溶湯には、加えた電流Ｉの周期に従って交互に反対方向に向かう電磁力Ｆ１１，Ｆ２１、電磁力Ｆ１１，Ｆ２１が加わる。これにより、溶湯Ｍは小刻みな振動をすることになる。この小刻みな振動が溶湯Ｍに加わることにより、冷却により溶湯が液相状態から固相状態へ変化する過程において、不純物がアルキメデスの電磁力によって図１４のように製品の周辺部分ＰＰに集積するのを促進でき、最終的に図１４のような製品Ｐが得られる。
【００４４】
この製品Ｐにおいて、所望の手法により周辺部分ＰＰの不純物ＩＭを除去すれば、高精度の金属製品が得られる。前述のように、この不純物の除去作業は、不純物が製品Ｐの周囲に集積しており視覚的に把握容易であるため、容易確実に行うことができ、より高精度の非鉄金属やその他の金属の製品Ｐを確実に得ることができる。
【００４５】
以上の説明から分かるように、本発明の金属製品製造装置１００としては、各種の構成及び使用態様を採ることができる。例えば、下記のような態様を採ることができる。
【００４６】
（ａ）図１において、永久磁石製の磁場装置２を取り外し、或いは電磁石製の磁場装置２を非稼働状態とし、この状態で、一対の電極８，９間に電流Ｉとして、直流電流或いは交流電流を流す。
【００４７】
（ｂ）図１において、永久磁石製の磁場装置２を設置しておき、或いは電磁石製の磁場装置２を稼働状態とし、この状態で、一対の電極８，９間に電流Ｉとして、直流電流あるいは交流電流を流す。上述したところからも分かるように、交流電流を流した場合には、図２０と図２１のように、溶湯Ｍに加わる電磁力が短周期で反対方向に切り替わり、溶湯Ｍが振動させられた同様の状態となることから、アルキメデスの電磁力による不純物の分離効果がより大きなものとして得られる。なお、この場合において、実際の装置にもよるが、交流電流を流した時に、不純物ＩＭの製品Ｐの周辺部分ＰＰへの集積の効果が弱いことが確認されるに至った際には、磁場装置２を取り外しあるいは非稼働状態とすることもできる。これは以下の理由による。交流電流により生じる磁場は、Ｎ，Ｓ方向が変わる。一方外部磁場は静磁場である。よって、静磁場と外部磁場とが相殺し合うことになる。よって、交流電流を流す場合は外部磁場は外すのが良い。また、追って説明する本発明者が行った実験では、磁場装置２による磁場を掛けた状態で、直流電流を流した。
【００４８】
次に、上記した装置１００を用いた本発明の実施形態について説明する。ここでは、磁場装置２を稼働状態とし且つ直流電流を流す場合について説明する。
【００４９】
先ず、図１において、金属製品製造装置１００から容器１を取り外し、図１Ａの状態とする。次いで、取り外した容器１において、図８に示すように、上側のエンドプレート６を取り外して、容器１中に、原料としての固体の、不純物を含む非鉄金属又はその他の金属を収納する。次いで、上側のエンドプレート６を容器本体５に密閉状態に取り付ける。
前記原料としては、例えば、スクラップ等から選別した、不純物を含んだ非鉄金属又はその他の金属を用いることができる。また、前記原料の量は、追って溶解して溶湯となったときに、一対の電極８，９と電気的に導通する量を選定する。
【００５０】
次いで、容器１を電気炉等の加熱炉（図示せず）に入れて加熱し、容器１中の前記原料つまり非鉄金属又はその他の金属を溶解して溶湯Ｍとする。
【００５１】
この後、溶解炉から容器１を取り出し、それを図１のように装置１００に組み込む。これにより、容器１中の溶湯Ｍには、一対の電極８，９によって電流Ｉを流し得ると共に、磁場装置２によって前記溶湯Ｍに磁場を掛け得る状態となる。
【００５２】
この後、例えば上記（ａ）又は（ｂ）のように本金属製品製造装置１００において直流電流Ｉを流した状態で冷却する。
【００５３】
冷却後に容器１から固化した非鉄金属又はその他の金属の製品Ｐを取り出す。
【００５４】
このようにして得たビレット状の製品Ｐの端面は、例えば図１４に示される。つまり、製品Ｐは、その周辺部分ＰＰに不純物を多く含み、内側部分ＩＰに不純物をほとんど含まないものとして得られる。この後、所望の手段により、製品Ｐの周辺部分ＰＰを除去して、最終製品とする。
製品Ｐを量産するには金属製品製造装置１００を複数設ければ良い。
【００５５】
また、磁場装置２として電磁石によるものを用いて、図１９において、所定の周期（１Ｈｚ−１０Ｈｚ等）で、磁極を切り替えて、図１９のように、磁力線ＭＬが右から左へ走る状態と、左から右へ走る状態と、を切り替えるようにすることもできる。この場合には、電流Ｉとして直流電流を流せばよい。
【００５６】
なお、以上に説明した本発明の実施形態では、容器１を円筒状のものとして製品Ｐとしてビレットを得る場合を例示したが、容器１を角筒状のものとして製品Ｐとしてスラブを得るようにすることもできる。
【００５７】
（実施例）
次に、本発明者が実際に行った実施例について説明する。
【００５８】
容器本体５としてムライト管で作ったものを用いた。この中に、原料としての不純物を含む非鉄金属としてＡｌ−１０mass%ＦｅのΦ１８ｍｍ×長さ５０ｍｍを収納した。一対の電極８，９は黒鉛電極を用いた。
【００５９】
これを電気炉に入れて原料を溶解した。
【００６０】
溶解した約１０００℃の溶湯を含む容器１を金属製品製造装置１００に組み込み、磁場装置２により磁場（０．５４Ｔ）を掛け、一対の電極８，９間に電流Ｉとして各種の値の直流電流を流しながら冷却した。電流Ｉの値としては、２０Ａ−１００Ａの範囲から適宜選択した。なお、この際加える電圧は、電流が所期の値となるように調整すればよい。
【００６１】
これにより得られた製品Ｐ（試作品）を次のようにして検証した。即ち、得られた製品Ｐの端面を周知の手段で粗研磨し、次いでバフ研磨した。この端面のマクロ組織の観察と光学顕微鏡による組織観察を行った。この際得たマクロ組織のカラー写真に基づいて図２２−図２６を得た。これらの図２２−図２６は、不純物のうち特にアルミニウムにおいて品質の低下をもたらす不純物としてのＡｌ３Ｆｅを選択的に表したものである。図２２―図２６に、それぞれ、流した電流値及び製品の寸法を付記してある。
【００６２】
これらの結果から分かるように、製品Ｐの周辺部分ＰＰに不純物Ａｌ３Ｆｅを集積させることができた。また上述の本実験の条件においては、１００Ａ以下の電流を流した際のほうが、Ａｌ３Ｆｅがより周辺部分ＰＰに集積することが分かった。これを考察するに、電流が大きいと、電磁力Ｆ１１，Ｆ２１，Ｆ１２，Ｆ２２が大きすぎて、ベース中でＡｌ３Ｆｅの分散が起きたと推測される。このことから、磁場装置２の磁場の強さ、及び、電流の大きさ、の値に最適値が存在すると思われる。この最適値は、各種のパラメータである、原料である非鉄金属又はその他の金属の種類（溶湯の種類）、各種寸法、温度、磁場の強さ、電流の値その他の値、に依るところがあると思われる。なお、本発明者が先に提案した発明（特許第５６６９５０４号及び第５４３１４３８号）では周囲に不純物が集積した製品は得ることができなかった。その理由は、溶湯がより強力に攪拌されて、アルキメデスの電磁力で周囲に集まろうとする不純物が溶湯中に分布してしまうことによると思われる。なお、上述の実施例からわかるように、電流密度は１０−４０Ａ／ｃｍ２くらいに設定されるのが良い。よって、製品Ｐの径に応じて流す電流量は変えればよい。
【図１】
2019085642.tif 000003
【図１Ａ】
2019085642.tif 000004
【図２】
2019085642.tif 000005
【図３】
2019085642.tif 000006
【図４】
2019085642.tif 000007
【図５】
2019085642.tif 000008
【図６】
2019085642.tif 000009
【図７】
2019085642.tif 000010
【図８】
2019085642.tif 000011
【図９】
2019085642.tif 000012
【図１０】
2019085642.tif 000013
【図１１】
2019085642.tif 000014
【図１２】
2019085642.tif 000015
【図１３】
2019085642.tif 000016
【図１４】
2019085642.tif 000017
【図１５】
2019085642.tif 000018
【図１６】
2019085642.tif 000019
【図１７】
2019085642.tif 000020
【図１８】
2019085642.tif 000021
【図１９】
2019085642.tif 000022
【図２０】
2019085642.tif 000023
【図２１】
2019085642.tif 000024
【図２２】
2019085642.tif 000025
【図２３】
2019085642.tif 000026
【図２４】
2019085642.tif 000027
【図２５】
2019085642.tif 000028
【図２６】
2019085642.tif 000029